(57)【要約】【課題】長尺でロール状のガス拡散電極を主な対象として、その連続搬送時において、多種類の外観欠点を光学的手法により高精度で且つ自動的に連続検査が可能な外観欠点の自動検査方法を提供する。【解決手段】多孔質炭素電極基材の少なくとも片面に微多孔層を有するガス拡散電極を、連続的に搬送させながら前記ガス拡散電極の表面の外観欠点を検査するガス拡散電極の検査方法であって、  前記ガス拡散電極表面に光を照射する工程、前記ガス拡散電極表面からの反射光又は透過光の少なくともいずれかを受光する撮像の工程、前記撮像手段によって得られた画像データを処理するデータ処理の工程、及び、少なくともその欠点の種類、サイズまたは面積及び位置の情報を記録する工程を有する、ガス拡散電極の検査方法。【選択図】図１
2019028078.tif 000002
【特許請求の範囲】
【請求項１】
多孔質炭素電極基材の少なくとも片面に微多孔層を有するガス拡散電極を、連続的に搬送させながら前記ガス拡散電極の表面の外観欠点を検査するガス拡散電極の検査方法であって、
前記ガス拡散電極表面に光を照射する工程、
前記ガス拡散電極表面からの反射光又は透過光の少なくともいずれかを受光する撮像の工程、
前記撮像手段によって得られた画像データを処理するデータ処理の工程、
及び、少なくともその欠点の種類、サイズ、面積及び位置の情報を記録する工程を有する、ガス拡散電極の検査方法。
【請求項２】
前記反射光が、散乱光、斜光反射及び正反射光からなる集合から選択される少なくとも一つである、請求項１に記載のガス拡散電極の検査方法。
【請求項３】
前記欠点の種類が、突起、異物、毛羽、凹み、クラック、微多孔層の穴、貫通孔、端部欠け及びスジのいずれかを含む、請求項１または２に記載のガス拡散電極の検査方法。
【請求項４】
前記微多孔層が炭素材を含む、請求項１〜３のいずれかに記載のガス拡散電極の検査方法。
【請求項５】
前記撮像手段によって得られた画像における欠点のサイズ、面積は、レーザマイクロスコープで計測された前記欠点のサイズ、面積のそれぞれとの相関に基づいて算出される設定がされた画像解析条件を用いて検出される、請求項１〜４のいずれかに記載のガス拡散電極の検査方法。
【請求項６】
前記ガス拡散電極が搬送ロールに接触した部分における前記欠点を検査する、請求項１〜５のいずれかに記載のガス拡散電極の検査方法。
【請求項７】
前記ガス拡散電極の検査の前に、前記ガス拡散電極の表面に存在する付着物を除去する、請求項１〜６のいずれかに記載のガス拡散電極の検査方法。
【請求項８】
前記ガス拡散電極の検査の後に、欠点位置が判別可能なマーキングを行う、請求項１〜７のいずれかに記載のガス拡散電極の検査方法。
【請求項９】
前記ガス拡散電極の片面あるいは両面に、インクジェットあるいはレーザにより、前記マーキングを行う、請求項８に記載のガス拡散電極の検査方法。
【請求項１０】
前記レーザがＹＶＯ４レーザである、請求項９に記載のガス拡散電極の検査方法。
【請求項１１】
請求項１〜１０のいずれかに記載のガス拡散電極の検査方法により得られる前記欠点情報の内、少なくとも欠点の種類および／またはその位置が記録された検査記録を有する、ガス拡散電極。
【請求項１２】
請求項８〜１１のいずれかに記載のガス拡散電極の検査方法により得られる、欠点位置が判別可能なマーキングを片面あるいは両面に有する、ガス拡散電極。
【請求項１３】
前記マーキングが形成された箇所であるマーキング部における酸素原子の炭素原子とフッ素原子の合計に対する数比率（酸素原子の数／（炭素原子の数＋フッ素原子の数））が０．０４２以上である、請求項１２に記載のガス拡散電極。
【請求項１４】
前記マーキング部における画像処理により得られる変色部の占める面積の割合（マーキングによる変色部分において画像処理の二値化により塗りつぶされたところの面積／マーキング部の理論面積×１００）が３０％以上である、請求項１２または１３に記載のガス拡散電極。
【請求項１５】
前記マーキング部における引張強度が２．４Ｎ／ｍｍ以上である、請求項１２〜１４のいずれかに記載のガス拡散電極。
【発明の詳細な説明】
【技術分野】
【０００１】
燃料電池は、水素と酸素を反応させて水が生成する際に生起するエネルギーを電気的に取り出す機構であり、エネルギー効率が高く、排出物が水しかないことから、クリーンエネルギーとしてその普及が期待されている。本発明は、燃料電池に用いられるガス拡散電極の外観欠点を自動的に検査する方法とそのガス拡散電極に関するものである。
【背景技術】
【０００２】
燃料電池、例えば、固体高分子型燃料電池は、高分子電解質膜を一対の触媒層で挟んだ膜電極接合体にガス拡散電極を介してそれぞれ反応ガス（燃料ガスおよび酸化剤ガス）を供給して電気化学反応を引き起こすことにより、物質の持つ化学エネルギーを直接電気エネルギーに変換する。
【０００３】
燃料電池のガス拡散電極は、カーボンペーパー等の多孔質炭素電極基材が撥水処理されるとともに、触媒層と接する側の表面に微多孔層が設けられている。
【０００４】
上記微多孔層においては、製造の間に発生する様々な外観欠点が、燃料電池の性能をも低下させ、本来要求される機能を充分に発揮できなくなる問題がある。ここでいう外観欠点とは、例えば、微多孔層形成用塗液（以下、微多孔層塗液という）中に含まれるカーボンブラック等の導電性微粒子が凝集した塊が微多孔層表面に存在したり、微多孔層に穴が発生していたり、多孔質炭素電極基材の炭素繊維の毛羽が微多孔層表面に見えるといったように、多様なものがある。
【０００５】
そこで、ガス拡散電極の微多孔層に発生したさまざまな外観欠点を検出するために外観検査が行われている。しかしながら、従来、ガス拡散電極の製造工程で繰り返し行われる検査は、人間の目視検査によって行われており、連続して搬送される長尺のガス拡散電極を対象とする場合には、検査対象自体が黒色である上に、外観欠点も黒色が多いことが問題であり、更には表面における色彩や光沢の僅かな差異を正確に見極めることは、検査員の負担が大きく、検査員によって個人差があるために、検査結果がばらついてしまい、定量的かつ精度よく外観検査を行うことができないという問題があった。
【０００６】
例えば、特許文献１には、移動する長尺のシート部材を、微多孔層の側に配置された検査器を用いて、微多孔層と反対側の面側に配置された照射部から検査光を照射し、その検査光をロールで反射させ、シート部材の微多孔層と反対側の面側から微多孔層の側へ透過した検査光を検出する連続検査方法が提案されている。
【０００７】
他方、例えば、特許文献２には、燃料電池電極の塗布層を、透過照明光学系で、高精細カメラにより撮像し、その画像の２値化処理を行い適切な閾値を設けることにより、外観欠陥の総合的な良否判定を行う検査方法が提案されている。
【先行技術文献】
【特許文献】
【０００８】
【特許文献１】特開２０１４−１９０７０６号公報
【特許文献２】特開２０１６−２２５０５９号公報
【発明の概要】
【発明が解決しようとする課題】
【０００９】
上記特許文献１及び２に開示された表面の外観欠点検査方法では、いずも透過光の検査手段による検査であるため、単一種類の外観欠点を検査するのであれば有効ではあっても、異なる色彩や光沢、サイズ、面積をもつ多種類の外観欠点を同時に高精度に検査することは困難であった。
【００１０】
本発明は、上述の問題点を解消するためになされたもので、長尺でロール状のガス拡散電極を主な対象として、その連続搬送時において、多種類の外観欠点を光学的手法により高精度で且つ自動的に連続検査が可能な外観欠点の自動検査方法を提供することにある。
【課題を解決するための手段】
【００１１】
本発明の第一の主要な構成は、多孔質炭素電極基材の少なくとも片面に微多孔層を有するガス拡散電極を、連続的に搬送させながら前記微多孔層の表面の外観欠点を検査するガス拡散電極の検査方法であって、前記ガス拡散電極表面に光を照射する工程を有し、前記ガス拡散電極表面からの反射光又は透過光の少なくともいずれかを受光して撮像する工程を有し、前記撮像手段によって得られた画像データを処理するデータ処理の工程を有し、少なくとも、その欠点の種類、サイズ、面積及び位置の情報を記録する工程を有するガス拡散電極の検査方法にある。
また、本発明の第二の主要な構成は、前記第１の主要な構成であるガス拡散電極の外観欠点自動検査方法による欠点の種類、および／またはその位置を記録した検査記録を少なくとも有するガス拡散電極である。ここで、前記欠点の種類が、少なくとも突起、異物、毛羽、凹み、クラック、微多孔層の穴、貫通孔、端部欠け、スジのいずれかを含んでいることが望ましい。
【発明の効果】
【００１２】
本発明によれば、多孔質炭素電極基材の少なくとも片面に微多孔層を有するガス拡散電極において、通常の目視検査では検出が困難な外観欠点であっても、これらの検査手段を採用することにより、欠点の種類、各欠点に特有の色彩や光沢、形状、サイズ、面積、位置が同時に且つ的確に判定できるようになり、極めて信頼性の高い高精度の検査が可能となる。  
また本発明のガス拡散電極に、その検査記録を有していれば、性能に影響する外観欠点の種類、存在位置、サイズ、面積がたやすく特定でき、外観欠点部分を除去することが容易となる。
【図面の簡単な説明】
【００１３】
【図１】ガス拡散電極６の検査方法に好適に用いられる検査装置の側面概略の一例である。
【図２】ガス拡散電極６の検査方法に好適に用いられる検査装置の別の一例の側面概略である。
【図３】本発明に係るデータ処理手段、データ分別手段を示す概略図である。
【図４】本発明の一形態に係るガス拡散電極の表面をカメラで撮影した写真である。
【発明を実施するための形態】
【００１４】
まず始めに、本発明の検査対象であるガス拡散電極について説明する。ガス拡散電極に用いる多孔質炭素電極基材としては、炭素短繊維を含む短繊維を抄造したシート状物、炭素繊維を含む織編物や不織布、あるいは炭素繊維を一方向または多方向に引き揃えたシート状物などであって、これらの繊維がマトリックス樹脂で結着されてなる炭素繊維シート状物などが挙げられ、長尺のシート状物に本発明が好ましく適用される。さらに、前記炭素繊維シート状物を不活性雰囲気中で前記マトリックス樹脂を炭素化して得られる多孔質炭素シート状物などが挙げられるが、フィルム、織物、不織布、紙など多孔質炭素シート状物の形態に特段の制限はない。特に、分散している炭素短繊維が樹脂および／または有機物の炭化物で結着されてなる多孔質炭素電極基材は、曲げ弾性率が高く、静摩擦係数が高く、脆い性質を有するので、巻取り装置と、これを用いた製造方法等が好ましく適用される。ここで、分散した状態とは、炭素短繊維がシート面内において顕著な配向を持たず概ねランダムに、例えば、無作為な方向に存在している状態であることが多い。炭素短繊維の繊維長は、３〜２０ｍｍが好ましく、さらに好ましくは５〜１５ｍｍである。炭素短繊維の繊維長を上記範囲とすることにより、炭素短繊維を分散させ抄紙して炭素繊維シートを得る際に、炭素短繊維の分散性を向上させ、目付ばらつきを抑制することができる。
【００１５】
本発明の検査対象であるガス拡散電極に用いる多孔質炭素電極基材は、フッ素樹脂を付与することで撥水処理が施されたものが好適に用いられる。すなわち、フッ素樹脂は撥水性樹脂として作用するので、本発明において用いる多孔質炭素電極基材は、フッ素樹脂などの撥水性樹脂を含むことが好ましい。多孔質炭素電極基材が含む撥水性樹脂、つまり多孔質炭素電極基材が含むフッ素樹脂としては、ＰＴＦＥ（ポリテトラフルオロエチレン）（たとえば“テフロン”（登録商標））、ＦＥＰ（四フッ化エチレン六フッ化プロピレン共重合体）、ＰＦＡ（ペルフルオロアルコキシフッ化樹脂）、ＥＴＦＥ（エチレン四フッ化エチレン共重合体）、ＰＶＤＦ（ポリフッ化ビニリデン）、ＰＶＦ（ポリフッ化ビニル）等が挙げられるが、強い撥水性を発現するＰＴＦＥ、あるいはＦＥＰが好ましい。
【００１６】
撥水性樹脂の量は特に限定されないが、多孔質炭素電極基材の全体１００質量％中に０．１質量％以上２０質量％以下含まれることが適切である。０．１質量％より少ないと撥水性が十分に発揮されないことがあり、２０質量％を超えるとガスの拡散経路あるいは排水経路となる細孔を塞いでしまったり、電気抵抗が上がったりする可能性がある。
【００１７】
多孔質炭素電極基材を撥水処理する方法は、一般的に知られている、撥水性樹脂を含むディスパージョンに多孔質炭素電極基材を浸漬する処理技術のほか、ダイコート、スプレーコートなどによって多孔質炭素電極基材に撥水性樹脂を塗布する塗布技術も適用可能である。また、フッ素樹脂のスパッタリングなどのドライプロセスによる加工も適用できる。なお、撥水処理の後、必要に応じて乾燥工程、さらには焼結工程を加えても良い。
【００１８】
本発明では、多孔質炭素電極基材の少なくとも片面に微多孔層を有する。
微多孔層は、セパレータから供給されるガスを触媒へと拡散するための高いガス拡散性、電気化学反応に伴って生成する水を多孔質電極基材へ排出するための高い排水性、発生した電流を取り出すための高い導電性を有することが必要である。このため導電性を有し、好ましくは平均細孔径が０．０１〜１０μｍのものが挙げられる。
そして微多孔層の層数は単層でも複数でも構わず、特に限定されないが、プロセスの管理、及びコストの観点から、単層又は二層までが好ましい。以下、まず、微多孔層について共通的な事項を説明する。
本発明の検査対象であるガス拡散電極に用いる微多孔層は、炭素材を含むことが好ましく、カーボンブラック、カーボンナノチューブ、カーボンナノファイバー、炭素繊維のチョップドファイバー、グラフェン、黒鉛などの導電性微粒子を含んだ層である。導電性微粒子としては、コストが低く、安全性や製品の品質の安定性の点から、カーボンブラックが好適に用いられる。微多孔層中に含まれるカーボンブラックとしては、不純物が少なく触媒の活性を低下させにくいという点でアセチレンブラックが好適に用いられる。またカーボンブラックの不純物の含有量の目安として灰分が挙げられるが、灰分が０．１質量％以下のカーボンブラックを用いることが好ましい。なお、カーボンブラック中の灰分は少ないほど好ましく、灰分が０質量％のカーボンブラック、つまり、灰分を含まないカーボンブラックが特に好ましい。
【００１９】
また、微多孔層には、導電性、ガス拡散性、水の排水性、あるいは保湿性、熱伝導性といった特性、さらには燃料電池内部のアノード側での耐強酸性、カソード側での耐酸化性が求められるため、微多孔層は、導電性微粒子に加えて、フッ素樹脂をはじめとする撥水性樹脂を含むことが好ましい。微多孔層が含むフッ素樹脂としては、多孔質炭素電極基材を撥水する際に好適に用いられるフッ素樹脂と同様、ポリテトラフルオロエチレン（ＰＴＦＥ）、パーフルオロエチレン-プロペンコポリマー（ＦＥＰ）、パーフルオロアルコキシアルカン（ＰＦＡ）、エチレン−テトラフルオロエチレンコポリマー（ＥＴＦＥ）等が上げられる。撥水性が特に高いという点でＰＴＦＥ、あるいはＦＥＰが好ましい。
【００２０】
ガス拡散電極が微多孔層を有するためには、多孔質炭素電極基材に、微多孔層を形成するための塗液、すなわち微多孔層塗液を塗布することが一般的である。微多孔層塗液は通常、前記した導電性微粒子と水やアルコールなどの分散媒を含んでなり、導電性微粒子を分散するための分散剤として、界面活性剤などが配合されることが多い。また、微多孔層に撥水性樹脂を含ませる場合には、微多孔層塗液には予め撥水性樹脂を含ませておくことが好ましい。
【００２１】
微多孔層を形成する方法としては、多孔質炭素電極基材に微多孔層塗液を塗布する方法が好ましい。
【００２２】
微多孔層塗液中の導電性微粒子の濃度は、生産性の点から、好ましくは５質量％以上、より好ましくは１０質量％以上である。粘度、導電性粒子の分散安定性、塗液の塗布性などが好適であれば濃度に上限はないが、実際的には微多孔層塗液中の導電性微粒子の濃度が５０質量％を超えると塗液としての適性が損なわれることがある。特に導電性微粒子としてアセチレンブラックを用いた場合には、本発明者らの検討では水系塗液の場合、微多孔層塗液中のアセチレンブラックの濃度は２５質量％程度が上限であり、これを超える濃度になると、アセチレンブラック同士が再凝集し、いわゆるパーコレーションが発生し、急激な粘度増加で塗液の塗布性が損なわれる。
【００２３】
微多孔層の役割としては、（１）触媒の保護、（２）目の粗い多孔質炭素電極基材の表面が電解質膜に転写しないようにする化粧直し効果、（３）カソードで発生する水蒸気の凝縮防止の効果などが挙げられる。
また、検査対象であるガス拡散電極に用いる微多孔層に発生する外観欠点の種類には、突起、異物、毛羽、凹み、クラック、微多孔層の穴、貫通孔、端部欠け、スジなどが挙げられる。ここで、各欠点について簡単に説明する。
突起は、微多孔層塗液中に含まれるカーボンブラック等の導電性微粒子が凝集した塊の箇所であり、検査用の光を照射した際に、その陰により周囲よりも黒く見える。
異物は、製造工程に浮遊する塵埃などが付着した箇所であり白色や黒色に見える。
毛羽は、多孔質炭素電極基材の炭素単繊維や複数本の炭素繊維が微多孔層の表面に見えることがあり、または製造工程に浮遊する炭素繊維の毛羽が付着した箇所に見えることがあり、白色や黒色に見える。
凹みは、微多孔層塗液中に含まれる空気が存在していたり、微多孔層塗液が多孔質炭素電極基材に沈みこんだ箇所であり、周囲より黒く見える。
クラックは、微多孔層塗液の乾燥時の収縮により発生する微多孔層の細長い割れの箇所であり周囲より黒く見える。
【００２４】
微多孔層の穴は、微多孔層塗液が多孔質炭素電極基材に沈みこんだり、塗工中の微多孔層塗液の液切れにより発生する箇所であり、周囲より黒く見える。
【００２５】
貫通孔は、焼成中に多孔質炭素電極基材中の異物等が焼き飛ぶなどにより、多孔質炭素電極基材に穴が開いている箇所であり、周囲より黒く見える。
端部欠けは、製造工程中に接触などによりガス拡散電極の端部が欠けた箇所である。
【００２６】
スジは、塗工中にコーターの微多孔層塗液の吐出口と多孔質炭素電極基材の間に異物等が詰まり、搬送の流れ方向に連続的に線状に発生する箇所であり周囲より黒く見える。
ここからは図示実施形態に基づいて本発明に係るガス拡散電極１の外観欠点自動検査方法、および検査したガス拡散電極について具体的に説明する。
図１には、ガス拡散電極６の検査方法に好適に用いられる検査装置の側面概略の一例が示されている。ガス拡散電極６は、矢印Ａで示すガス拡散電極６の長手方向ＭＤに沿って搬送ロール７に接触した状態で搬送され、搬送ロール７に接触したガス拡散電極６の上方の所定位置には、ガス拡散電極６に対して所定角度でガス拡散電極６の表面へ光を照射するように、照明手段１が配置されている。さらに、照明手段１と同じ側にガス拡散電極６の表面で生じる反射光を受光するように、撮像手段２が配置されている。撮像手段２で撮像された画像は、画像入力手段３へ入力され、さらに、画像解析手段４にて解析および欠点判定が実施される。画像解析手段４にて解析および判定された結果は、画像記録手段５にて保存される。照明手段１が正反射光または散乱光の場合、特に突起、異物、毛羽、凹み、クラック、微多孔層の穴に好適に用いることができる。
【００２７】
本発明における照明手段１がガス拡散電極６の表面に光を照射するときの角度は、後述の撮像手段２へ散乱または正反射する角度とすることが好ましい。
特に、ガス拡散電極６の表面に対する照明手段１からの照射の方向と、ガス拡散電極６において当該照射される面であって、搬送ロール７上では曲面となる表面に接する平面と垂直の方向とがなす角度θ１は、０°〜６０°であることが好ましい。
【００２８】
また、照明手段１は、照射面が、ライン状または平面状の形状を有し、かつガス拡散電極６の長手方向ＭＤに直交することや、照射光がガス拡散電極６の幅方向ＴＤの全体をカバーできるよう配置されていることが好ましい。これは、ガス拡散電極６の幅方向ＴＤの全体を一時に検査する場合、スポット状の照明を幅方向ＴＤ に並べて配置するよりも、照射面がライン状または平面状の照明を、照射面がガス拡散電極６の長手方向ＭＤに直交する位置に配置した方が、均一にガス拡散電極６の表面に光を照射することができ、照明ムラによる検出精度の低下を防ぐことができるためである。
【００２９】
本発明における撮像手段２は、ガス拡散電極６に対して照明手段１と同じ側だが、別の方向上に、ガス拡散電極６の表面で生じる正反射光または散乱光を受光するように配置されている。本検査方法では、照明手段１からガス拡散電極６の表面に対して光を照射し、ガス拡散電極６の表面で生じた正反射光または散乱光によってガス拡散電極６の表面画像を撮像手段２で撮像する。これにより、ガス拡散電極６の所定範囲の画像データを得ることができる。撮像手段２としては、例えばＣＣＤラインセンサカメラ等を用いることが好ましい。また、ガス拡散電極６の表面からの反射光が撮像手段２に入る方向と、ガス拡散電極６において当該照射される面であって、搬送ロール７上では曲面となる表面に接する平面と垂直の方向からの角度θ２は、０°〜６０°であることが好ましい。
【００３０】
また、本発明における照明手段１を斜光照明とすることもできる。ガス拡散電極６の長手方向ＭＤと平行方向の斜めから光を当てることで、表面の凸凹を検出する場合に適用され、特にガス拡散電極６の長手方向ＭＤに発生するスジを検出するために好適に用いられる。
図２には、ガス拡散電極６の検査方法に好適に用いられる検査装置の別の一例の側面概略が示されている。ガス拡散電極６は、矢印Ａで示すガス拡散電極６の長手方向ＭＤに沿って搬送される。搬送ロール１０と搬送ロール１１の間のガス拡散電極６の上方の所定位置には、ガス拡散電極６の表面に対して垂直の角度からガス拡散電極６の表面へ光を照射するように、照明手段８が配置されている。さらに、照明手段８と反対側にガス拡散電極６の表面で生じる透過光を受光するように、撮像手段９が配置されている。撮像手段９で撮像された画像は、画像入力手段３へ入力され、さらに、画像解析手段４にて解析および欠点判定が実施される。画像解析手段４にて解析および判定された結果は、画像記録手段５にて保存される。この場合、特に微多孔層の穴、貫通孔や端部欠けを検出するために好適に用いられる。
【００３１】
また、照明手段８は、照射面がライン状または平面状の形状を有し、上記図２のようにガス拡散電極６の長手方向ＭＤに直交する位置に配置されることや、照射光がガス拡散電極６の幅方向ＴＤの全体をカバーする位置に配置されていることが好ましい。これは、ガス拡散電極６の幅方向ＴＤを同時に検査する場合、スポット状の照明を幅方向ＴＤ に並べて配置するよりも、照射面がライン状または平面状の照明をガス拡散電極６の長手方向ＭＤに直交する位置に配置した方が、均一にガス拡散電極６の表面に光を照射することができ、照明ムラによる検出精度の低下を防ぐことができるためである。
【００３２】
本発明における撮像手段９は、例えばＣＣＤラインセンサカメラ等を用いることが好ましい。また、ガス拡散電極６の表面に対する撮像手段９の角度は図２のように垂直であることが好ましい。
本発明におけるデータ処理手段およびデータ分別手段について説明するにあたり、画像入力、画像解析、画像記憶の流れの例を簡単に説明する。
【００３３】
画像入力手段３ は、照明手段１によって照明されたガス拡散電極６を、撮像手段２で撮像して得られた画像データを順次入力する。
【００３４】
画像入力手段３に入力された画像データは、画像解析手段４ に供給されて時系列に解析処理される。そして、画像解析手段４での解析結果、解析結果をもとにした欠点の発生の有無、欠点の種類、およびその発生位置が検出されて、解析が終了する。
【００３５】
解析が終了すると、画像記憶手段５へ入力され、画像解析手段４にて解析・判定された情報が保存される。なお、解析（検出）処理の方法および結果判定の方法については後述する。
【００３６】
前述のように照明、撮影、解析、および結果判定、保存の一連の検査が繰り返されて、
ガス拡散電極６の長手方向ＭＤに沿って連続した自動検査が行われる。また、本検査方法では、検査対象であるガス拡散電極６の表面における突起、異物、毛羽、凹み、クラック、微多孔層の穴、貫通孔、端部欠け、スジのいずれかの少なくとも１つ以上を検出することができる。
【００３７】
本発明における画像解析手段１２は、図３に示すように、第１のデータ処理手段３１、第２のデータ処理手段３２、データ分別手段３３から構成される。
【００３８】
第１のデータ処理手段３１とは、撮像手段２や撮像手段９により得られた画像データから、欠点候補を抽出するデータ処理手段である。
【００３９】
第２のデータ処理手段３２とは、第１のデータ処理手段により得られた欠点候補の画像データから、欠点候補の特徴量を算出するデータ処理手段である。
【００４０】
データ処分別手段３３とは、第２のデータ処理手段により得られた欠点候補の特徴量から、欠点を抽出し、分別するデータ分別手段である。
【００４１】
ここで、画像解析手段１２における各データ処理手段およびデータ分別について詳しく説明する。
【００４２】
まず、第１のデータ処理手段３１では、撮像手段２や撮像手段９により得られた画像データから、欠点候補を抽出する。ここでいう撮像手段２や撮像手段９により得られた画像データには、検出対象となる欠点候補以外のもの（例えば、撮像領域の背景など）が含まれている可能性があるため、この画像データから検出対象となる欠点候補のみを抽出する処理を実施する。このような抽出処理の方法としては、一般的に２値化があり、予め設定した明るさ（閾値）よりも画像データ中の画素が明るければ明部データ、暗ければ暗部データとして抽出する。
【００４３】
本発明であるガス拡散電極６の検査方法では、照明手段１や照明手段８から照射された光を反射光として撮像手段２や撮像手段９で受光することで、欠点候補を背景よりも明るく、もしくは暗く撮像することができるため、２値化処理を適用することができる。このような処理を画像データ中の全画素で実施することで、欠点候補を明部データ、もしくは暗部データとして抽出する。
【００４４】
また、画像データにノイズ（例えば、ゴマ塩ノイズと呼ばれるゴマを散らしたような転々としたノイズなど）が含まれる場合には、前述の抽出処理を実施する前に、平均化フィルタ、ガウスフィルタやメディアンフィルタなどのフィルタ処理を実施して、欠点候補を明部データ、もしくは暗部データとして、より抽出しやすいようにノイズを低減することが好ましい。
【００４５】
第２のデータ処理手段３２では、第１のデータ処理手段３１により得られた欠点候補の画像データから、欠点候補の特徴量を算出する。ここでいう特徴量には、代表的なものとして、重心、外接長方形、面積、周囲長、円形度がある。各特徴量について簡単に説明する。重心は、抽出された領域中の画素に等しい重さがあると仮定したときの領域全体の重さの中心である。外接長方形は、抽出された領域に接する最小の長方形で、領域の大まかな大きさを知るために用いる。面積は、抽出された領域を構成する画素の数である。周囲長は、抽出された領域の周囲の画素数である。円形度は、抽出された領域がどれだけ円に近いかを表すもので、面積をＳ、周囲長をＬとしたとき、４πＳ／Ｌ２で求められる。
対象が円のとき、円形度は最大で１となり、円から離れれば離れるほど値は小さくなる。このような特徴量を算出し、後述のデータ分別手段での抽出、分別処理に用いる。本発明においてガス拡散電極６に生じる欠点は、それぞれ特徴が異なっているため、各欠点に適した特徴量を１種類、もしくは複数種類組み合わせて適用することにより、欠点の検出精度を向上させることが可能になる。
【００４６】
また、前述の特徴量は抽出された領域を構成する画素の形状的な特徴に着目したものだが、この他に抽出された領域を構成する画素の輝度値に着目した特徴量もあり、これを適用することもできる。代表的なものとして、最小輝度値、最大輝度値がある。最小輝度値は、抽出された領域を構成する画素の中で最も輝度が小さい値であり、最大輝度値は、抽出された領域を構成する画素の中で最も輝度が大きい値である。例えば、微多孔層の穴について言えば、この欠点はガス拡散電極６の正常部よりも黒く見えるため、欠点箇所を構成する画素の輝度値は正常部を構成する画素の輝度値よりも小さくなるはずである。したがって、この場合には、最小輝度値を適用することが可能である。このようにして、輝度特徴量を適用することができ、これらを前述の形状特徴量と組み合わせて適用することにより、さらに欠点の検出精度を向上させることが可能になる。
【００４７】
データ分別手段３３では、第２のデータ処理手段３２により得られた欠点候補の特徴量から、欠点を抽出し、分別する。第２のデータ処理手段３２により算出された特徴量を予め設定した閾値と比較し、特徴量が閾値以上である、もしくは閾値以下であれば欠点であるとして抽出する。また、欠点毎に形状的特徴や輝度特徴が異なるため、検出すべき欠点の特徴に応じて予め最適な特徴量を選択し、閾値を設定して比較することにより、欠点候補を欠点毎に分別することが可能になる。例えば、クラックについて言えば、他の欠点よりも細長い形状となっているため、特徴量として円形度を選択し、閾値を０に近い値（円から遠いほど０に近い値となるため）に設定して比較することにより、他の欠点と精度よく分別することが可能になる。
次に本発明におけるガス拡散電極のレーザマイクロスコープで計測された欠点サイズまたは面積で検出されるように設定された画像解析条件について説明する。
撮像された欠点候補の画像におけるサイズまたは面積は、ガス拡散電極と照明手段および撮像手段との角度、距離によって変化するため、欠点候補の実際のサイズまたは面積と一致しないことがある。まず、あらかじめ欠点候補の実際のサイズまたは面積をレーザマイクロスコープで測定し、その欠点候補を検査装置で検査する。次に、レーザマイクロスコープで測定された実際のサイズまたは面積と検査装置で検出されたサイズまたは面積の関係（直線近似の回帰式等）を見出し、その関係に当てはめることで、撮像画像におけるサイズまたは面積を精度よく算出することが可能となる。ここで挙げられた欠点候補のサイズとしては、外接円（長径）、内接円（短径）が例として挙げられ、各品種、欠点種ごとに目的に応じてそれらサイズの最大値、最小値等が適宜選択される。
【００４８】
次に本発明におけるガス拡散電極６の好適な検査位置について説明する。
ガス拡散電極６が搬送される際に、図２の場合、搬送ロールに接触していない部分においては、ロールの蛇行、幅方向の僅かな張力差等によって、ガス拡散電極６が上下に振動することがある。その振動により、ガス拡散電極６と撮像手段９との間の距離が変動するため、撮像手段９のピントが合わなくなることがある。一方、図１の場合、搬送ロールに接触しているため、ガス拡散電極６が上下に振動することはなく、安定して撮像することが可能である。そのため、安定して撮像する観点からは、ガス拡散電極６における搬送ロールに接触している部分を検査することが好ましい。
【００４９】
次に本発明におけるガス拡散電極６の表面に存在する付着物について、および付着物を除去する機構について説明する。
【００５０】
付着物としては、空気中に存在する塵埃やガス拡散電極６から発生する炭素短繊維等が挙げられる。これらの付着物は製造工程中や搬送中に付着することがあり、本発明の検査方法で検査を行う際に外観欠点として検出されることがある。ここで付着物とは、ガス拡散電極６の表面に確認できるが、完全に固着していない物を指す。これらの付着物が検査時に存在し、検査後に外れた場合は、外観欠点でない箇所が欠点とされてしまう。一方、これらの付着物が外れない場合には、ロールとして巻き取られた際にガス拡散電極６の表面に圧着され、固着されてしまうこともある。
【００５１】
これらの付着物を除去する方法としては、エアーによってガス拡散電極６の表面の付着物を吹き飛ばし、吹き飛んだ付着物を吸引除去する方法、ガス拡散電極６や周囲の付着物の静電気を除去することで付着物を除去する方法等が挙げられる。
【００５２】
次に本発明における少なくとも欠点の種類および／またはその位置を記録した検査記録を有するガス拡散電極について説明する。
【００５３】
ここで検査記録とは、記録用紙、あるいは、その検査記録を電子ファイル化して記録したＣＤ−ＲＯＭやフラッシュメモリー等の記録媒体、さらには、電子ファイル自体が挙げられる。
それらをガス拡散電極と共に有してあれば、性能に影響する欠点の種類、および／またはその位置が容易に特定できるため、燃料電池の組み立て現場において、欠点部分を排除して組み立てることができ、高性能で高品質のセルの組み立てが容易となる。
【００５４】
なお、ガス拡散電極の長さ方向における欠点位置は、搬送するガス拡散電極上に接触する搬送ロールの軸の回転数をエンコーダーで検出して搬送長さに換算することにより、求められる。また、ガス拡散電極の幅方向における欠点位置は、前記幅方向に直線状に配置された各撮像装置により得られる撮像データから演算により求められる。
次に本発明におけるガス拡散電極６の欠点位置が判別可能なマーキングについて説明する。
【００５５】
前記検査記録に加えて、ガス拡散電極の欠点箇所が容易に判別できるように、ガス拡散電極の表面にマーキングされていることが好ましい。
【００５６】
マーキングとしては、インクジェット、レーザマーキング等によるものが挙げられる。
インクジェットの場合は、燃料電池性能低下の原因となる金属のコンタミを防止する観点から、有機顔料系のインクを用いることが好ましい。
レーザマーキングの場合は、レーザ照射により分解して発生する有害なガスを回収して処理する機構を有することが好ましい。
【００５７】
マーキング部は、識別のために用いられるが、その識別の目的としては、特に限定されず、例えばガス拡散電極の欠点位置の識別、製品番号の識別、製品の向きの識別などをあげることができる。また、マーキング部の形状も特に限定されないが、欠点位置を識別できるような線、円、楕円、多角形、各種の記号としてもよいし、製品番号を識別できるような数字やアルファベットを記してもよいし、製品の向きを識別できるような矢印などとしてもよい。
【００５８】
ガス拡散電極に対してマーキングを形成する方法は特に限定されず、ガス拡散電極に対してファイバーレーザやＣＯ２レーザ、ＹＶＯ４レーザ、ＵＶレーザなどのレーザを照射してマーキングを形成することができる。以下、ガス拡散電極に対して、レーザを照射してマーキングを形成する工程を、単にマーキング工程という。レーザを照射することで、ガス拡散電極を切削し、彫り込む又は熱で酸化させ、変色させることができるので、検出性のよいマーキング部を形成することが可能である。中でもＹＶＯ４レーザは、高ピークパワーを有し（レーザの瞬時値が高い）、短時間照射であっても印字が可能なため、レーザを照射する基材への熱ダメージを少なくできる。加えて、微細な加工が可能な点においても利点があることから、マーキングを形成する方法としてはＹＶＯ４レーザを用いることが好ましい。
【００５９】
本発明においては、図４に示したように、ガス拡散電極において、識別用のマーキングが形成された箇所をマーキング部４１とし、マーキング部以外を非マーキング部４２とする。また、マーキング部４１はレーザが照射され切削された部分だけでなく、レーザの照射熱により変色している部分（熱変色部）も含む。
【００６０】
本発明においては、マーキング部の酸素原子の炭素原子およびフッ素原子の合計に対する数比率（酸素原子の数／（炭素原子の数＋フッ素原子の数））が０．０４２以上であることが好ましく、０．０４８以上であることがより好ましく、０．０５４以上であることがさらに好ましい。また、マーキング部の酸素原子の炭素原子およびフッ素原子の合計に対する数比率（酸素原子の数／（炭素原子の数＋フッ素原子の数））は通常は高いほど検出性が良好になるが、ガス拡散電極の引張強度の低下を抑制する観点から、上限としては０．０８５以下であることが好ましい。また、レーザの出力が高くなりすぎると切削が深くなり、微多孔層にまで達することで、微多孔層の炭素材が炭素原子の数として、フッ素樹脂がフッ素原子の数として検出されることで、相対的に酸素原子の数の比率が低下するため、好ましくない。
【００６１】
マーキング部の酸素原子の炭素原子およびフッ素原子の合計に対する数比率（酸素原子の数／（炭素原子の数＋フッ素原子の数））が０．０４２以上であれば、マーキング部と非マーキング部の色濃度の差が大きくなり、検出性の良好なマーキング部となる。
【００６２】
酸素原子の炭素原子およびフッ素原子の合計に対する数比率（酸素原子の数／（炭素原子の数＋フッ素原子の数））は、Ｘ線光電子分析法（ＸＰＳ）により測定できる。Ｑｕａｎｔｅｒａ ＳＸＭ（ＰＨＩ社製）あるいはその同等品で測定できる。測定条件は、励起Ｘ線をＭｏｎｏｃｈｒｏｍａｔｉｃ  Ａｌ Ｋα1,2線（１４８６.６ｅＶ）、Ｘ線径を２００μｍ、光電子検出角度を４５°とすることができる。データ処理はスムージングを９−ｐｏｉｎｔ ｓｍｏｏｔｈｉｎｇ、横軸補正はＣ１ｓメインピーク（ＣＨｘ、Ｃ−Ｃ、Ｃ＝Ｃ）を２８４．６ｅＶとすることができる。
【００６３】
ＸＰＳ測定から得られた酸素原子の数比率の値（％）と炭素原子の数比率の値（％）とフッ素原子の数比率の値（％）を用いて、酸素原子の炭素原子とフッ素原子の合計に対する数比率（以下、数比率（酸素原子の数／（炭素原子の数＋フッ素原子の数））は、Ｏ／（Ｃ＋Ｆ）とも略する）を下記の式に従って算出できる。
Ｏ／（Ｃ＋Ｆ）＝酸素原子の数比率の値／（炭素原子の数比率の値＋フッ素原子の数比率の値）
また、ガス拡散電極におけるマーキング部について、落射光を用いた光学顕微鏡で観察画像を撮像した後、画像処理用ソフトウェアで画像処理をする。光学顕微鏡はＭ２０５Ｃ（ライカ社製）あるいはその同等品が用いられる。倍率は２０倍程度で撮像すると明瞭な画像が得られる。
画像処理は、ＪｔｒｉｍやＩｍａｇｅＪあるいはその同等品のソフトウェアを使用して二値化することで行う。その際、理論的にマーキングされる面積の全てがマーキング処理により変色して、画像処理による二値化で全て塗りつぶされた場合をマーキング部変色面積割合１００％とする。具体的には、上記「理論的にマーキングされる面積」は、マーキング装置で設定されるマーキング形状の面積を用いることができる。またマーキング部分を目視で定規を用いて測定したり、光学顕微鏡で拡大して測定して面積を計算することもできる。マーキング部の変色部分は、画像処理ソフトで設定される０〜２５５階調の輝度が０〜３０階調を黒色に変色したとみなし、二値化で塗りつぶす面積とする。３１〜２５５階調は変色していない部分とみなす。マーキング部の変色面積割合は下記の式に従って算出できる。なお、任意に選定したマーキングについて各５回の測定を行い、その平均値を採る。
マーキング部変色面積割合（％）＝マーキングによる変色部分において画像処理の二値化により塗りつぶされたところの面積／マーキング部の理論面積×１００
本発明のガス拡散電極においては、上記マーキング部変色面積割合が３０％以上であることが好ましく、３５％以上であることがより好ましく、４０％以上であることがさらに好ましい。マーキング部変色面積割合は高いほど検出性が良好になるが、３０％以上であれば、マーキング部と非マーキング部の色濃度の差が大きくなり、検出性の良好なマーキング部となる。
本発明のガス拡散電極は、引張強度が２．４Ｎ／ｍｍ以上であることが好ましく、２．７Ｎ／ｍｍ以上であることがより好ましく、３．０Ｎ／ｍｍ以上であることがさらに好ましい。引張強度が２．４Ｎ／ｍｍ未満の場合、ガス拡散電極の搬送時に破断が生じたりハンドリング性が低下したりすることがある。引張強度は、大きいほどより好ましいが、通常、長尺でロール状のガス拡散電極の場合、７Ｎ／ｍｍ程度が限界である。
【００６４】
ガス拡散電極の引張強度は、ＪＩＳ  Ｐ  ８１１３：２００６「紙及び板紙−引張特性の試験方法−第２部：定速伸張法」に規定される方法に準拠して行う。このとき、試験片の幅は１５ｍｍ、長さは１５０ｍｍ、掴み間隔は６０ｍｍとする。引張速度は２ｍｍ／分とする。なお、ガス拡散電極が異方性を有している場合には、長手方向ＭＤについて各１０回の試験を行い、それらの平均をガス拡散電極の引張強度とする。
【実施例】
【００６５】
以下、実施例によって本発明を具体的に説明する。実施例で用いた材料、多孔質炭素電極基材、及び微多孔層の作製方法、ガス拡散電極の検査方法、ガス拡散電極へのマーキング方法を次に示した。
【００６６】
（実施例１）
＜材  料＞
Ａ：多孔質炭素電極基材
東レ（株）製ＰＡＮ系炭素繊維“トレカ”（登録商標）Ｔ３００（平均直径：７μｍ）を短繊維の平均長さ１２ｍｍにカットし、水中に分散させて湿式抄紙法により連続的に抄紙した。さらに、バインダーとしてポリビニルアルコールの１０質量％水溶液を当該抄紙に塗布して乾燥させ、炭素短繊維の目付が２６ｇ／ｍ２の炭素短繊維シートを作製した。ポリビニルアルコールの付着量は、炭素繊維１００質量部に対して１８質量部であった。
【００６７】
次に、熱硬化性樹脂としてレゾール型フェノール樹脂とノボラック型フェノール樹脂を不揮発分が１：１の質量比となるように混合したフェノール樹脂と、炭素粉末として鱗片状黒鉛粉末（平均粒径５μｍ）と、溶媒としてメタノールを用い、熱硬化性樹脂（不揮発分）／炭素粉末／溶媒＝１０質量部／１質量部／３５質量部の配合比でこれらを混合し、均一に分散した樹脂組成物（混合液）を得た。
【００６８】
次に、炭素短繊維シートを上記樹脂組成物の混合液に連続的に浸漬し、一対のロールで挟んで絞る樹脂含浸工程を経た後、ロール状に巻き取って前駆体繊維シートを得た。この際、ロール間に一定のクリアランスをあけて、一対のロールを水平に配置して、炭素短繊維シートを垂直に上に引き上げることで全体の樹脂組成物の付着量を調整した。また、２本のうち一方のロールはドクターブレードで余分な樹脂組成物を取り除くことができる構造を持つ平滑な金属ロールで、他方のロールを凹凸のついたグラビアロールとした構成のロールを用いた。炭素短繊維シートの一方の表面側を金属ロールで、他方の表面側をグラビアロールで挟み、樹脂組成物の含浸液を絞ることで、炭素短繊維シートの一方の表面と他方の表面の樹脂組成物の付着量に差を付けた。前駆体繊維シートにおけるフェノール樹脂の付着量は、炭素短繊維１００質量部に対し、１０４質量部であった。
【００６９】
プレス成型機に熱板が互いに平行になるようにセットし、下熱板上にスペーサーを配置して、上下から離型紙で挟み込んだ樹脂含浸炭素繊維紙を間欠的に搬送し、圧縮処理した。その際、加圧処理後に所望の炭素短繊維密度を有する前駆体繊維シートになるように、上下プレス面板の間隔を調整した。また、加熱加圧、型開き、炭素繊維の送り、を繰り返すことによって圧縮処理を行い、ロール状に巻き取った。
加圧処理をした前駆体繊維シートを、窒素ガス雰囲気に保たれた、最高温度が２４００℃の加熱炉に導入し、加熱炉内を連続的に走行させながら焼成する炭化工程に通した後、ロール状に巻き取って多孔質炭素電極基材を得た。得られた多孔質炭素電極基材は、密度０．２９ｇ／ｃｍ３であった。
【００７０】
続いて微多孔層の作製方法を示す。
【００７１】
＜材  料＞
Ｂ：  ストラクチャー指数３．０以上のカーボンブラック１
：ＤＢＰ吸油量１４０ｃｃ／１００ｇ、ＢＥＴ比表面積４１ｍ２／ｇ、ストラクチャー指数３．４
ストラクチャー指数３．０以上のカーボンブラック２
：ＤＢＰ吸油量１２５ｃｃ／１００ｇ、４１ｍ２／ｇ、ストラクチャー指数３．１
Ｃ：ストラクチャー指数３．０未満のカーボンブラック３
ＤＢＰ吸油量１７５ｃｃ／１００ｇ、ＢＥＴ比表面積６７ｍ２／ｇ、ストラクチャー指数２．６）
Ｄ：撥水性樹脂
“ネオフロン”（登録商標）ＦＥＰディスパージョンＮＤ−１１０（ＦＥＰ樹脂、ダイキン工業（株）製）
Ｅ：界面活性剤
“ＴＲＩＴＯＮ”（登録商標）Ｘ−１００（ナカライテスク（株）製）
＜多孔質炭素電極基材およびガス拡散電極の厚みの測定＞
多孔質炭素電極基材およびガス拡散電極の厚みについては、直径５ｍｍφの測定子のダイヤルゲージを用い、０．１５ＭＰａの荷重を加えながら測定を行った。
＜微多孔層の厚みの測定＞
微多孔層の厚みについては、上記により求めた、０．１５ＭＰａ加圧時の多孔質炭素繊維基材とガス拡散電極の厚みの差から算出した。
【００７２】
＜マーキング部変色面積割合＞
マーキングの理論面積を、マーキング装置で設定されるマーキング形状の面積として、マーキング部の変色面積割合は下記の式に従って算出した。なお、各実施例において、任意に選定した２カ所のマーキングについて各５回の測定を行い、その平均値を採った。
マーキング部変色面積割合（％）＝マーキングによる変色部分において画像処理の二値化により塗りつぶされたところの面積／マーキング部の理論面積×１００
＜ガス拡散電極の作製＞
ロール状に巻き取られた厚み１３６μｍの多孔質炭素電極基材を巻き取り式の搬送装置を用いて、搬送しながら、フッ素樹脂濃度を５質量％になるように水に分散した撥水性樹脂ディスパージョンを満たした浸漬槽に浸漬して撥水処理を行い、１００℃に設定した乾燥機で乾燥して巻き取り機で巻き取って、撥水処理した多孔質炭素電極基材を得た。撥水性樹脂ディスパージョンとして、ＦＥＰディスパージョン  ＮＤ−１１０を水でＦＥＰが５質量％濃度になるように薄めたものを用いた。
【００７３】
次に、巻き出し機、合い紙巻き出し機、巻き取り機を備えた搬送装置に２基のダイコーター、乾燥機および焼結機を備えた巻き取り式の連続コーターを用意した。
【００７４】
前記撥水処理した多孔質炭素電極基材として、厚み１３６μｍ、幅約４００ｍｍの多孔質炭素電極基材を４００ｍロール状に巻いた原反を巻き出し機にセットした。
【００７５】
微多孔層を塗布する面を層Ｘの側の表面として、巻き出し部、巻き取り部、コーター部に設置された駆動ロールにより原反を搬送した。まず、第１のダイコーターを用いて第１の微多孔層塗液を塗布した後、連続して第２のダイコーターにより第２の微多孔層塗液を塗布し、乾燥機において１００℃の熱風により水分を乾燥、さらに温度を３５０℃に設定した焼結機において、焼結を行なった後、巻き取り機にて巻き取った。
【００７６】
なお、微多孔層塗液は以下のように調製した。
【００７７】
第１の微多孔層塗液：
ストラクチャー指数３．０以上のカーボンブラック１、または、ストラクチャー指数３．０以上のカーボンブラック２  １５質量部、ＦＥＰディスパージョン（“ネオフロン”（登録商標）ＮＤ−１１０）５質量部、界面活性剤（“ＴＲＩＴＯＮ”（登録商標）Ｘ−１００）１５質量部、精製水６５  質量部をプラネタリーミキサーで混練し、塗液を調製した。
【００７８】
第２の微多孔層塗液：
ストラクチャー指数３．０未満のカーボンブラック３  ５質量部、ＦＥＰディスパージョン（“ネオフロン”（登録商標）ＮＤ−１１０）２質量部、界面活性剤（“ＴＲＩＴＯＮ”（登録商標）  Ｘ−１００）７質量部、精製水  ８６質量部をプラネタリーミキサーで混練し、塗液を調製した。プラネタリーミキサーでの混練条件を調節し、導電性微粒子の分散度を上げた。
【００７９】
第１の微多孔層塗液の塗布にあたっては、焼結後の微多孔層の目付け量が２２ｇ／ｍ２となるように調整した。このとき、第１の微多孔層の厚みは３１μｍであった。さらに、第２の微多孔層塗液の塗布にあたっては、第２の微多孔層の厚みが６μｍとなるよう調製した。
【００８０】
＜ガス拡散電極の検査方法とガス拡散電極へのマーキング方法＞
次に、巻き出し機、ＬＥＤライン型照明、ラインセンサカメラ、画像解析手段、巻き取り機を備えた搬送検査装置を用意した。
【００８１】
前記微多孔層を有するガス拡散電極を４００ｍロール状に巻いた原反を巻き出し機にセットした。
【００８２】
微多孔層を有する面にＬＥＤライン型照明を照射しながら、ラインセンサカメラで連続的に撮像し、画像解析手段で処理しながら、巻き取り機にて巻き取った。
その際に、検出された欠点の近傍にキーエンス社製ＹＶＯ４レーザマーカー  ＭＨ−Ｄ１５００（出力２５Ｗ）を用いて、出力パーセント３０％、印字スピード１０００ｍ／ｓｅｃ、周波数１４０ＫＨｚで上記ガス拡散電極の多孔質炭素電極基材面にレーザを照射し、円形のマーキングを形成した。デフォーカスはなく、焦点を合わせた状態で照射した。このようにして、マーキングの形成されたガス拡散電極を得た。
（実施例２）
出力パーセントを４０％に変更した以外は実施例１と同様にしてマーキングの形成されたガス拡散電極を得た。
（実施例３）
出力パーセントを２０％に変更した以外は実施例１と同様にしてマーキングの形成されたガス拡散電極を得た。
【００８３】
（実施例４）
出力パーセントを５０％に変更した以外は実施例１と同様にしてマーキングの形成されたガス拡散電極を得た。
（実施例５）
出力パーセントを１０％に変更した以外は実施例１と同様にしてマーキングの形成されたガス拡散電極を得た。
（参考例１）
実施例１で得られたマーキングの形成されたガス拡散電極における非マーキング部について、実施例１と同様に評価した。
【００８４】
以上の実施例及び参考例の照射条件及び評価結果を表１に示した。
【００８５】
〔検出性〕
検出性は以下の基準で目視による評価を行った。
【００８６】
◎：非常に濃いマーキングである
○：濃いマーキングである
△：薄いマーキングである
【００８７】
【表１】
2019028078.tif 000003
【００８８】
【表２】
2019028078.tif 000004
【００８９】
なお、表において「Ｏ／（Ｃ＋Ｆ）」とは、「数比率（酸素原子の数／（炭素原子の数＋フッ素原子の数）」を意味する。
【００９０】
ＸＰＳ（Ｃ）とはＸＰＳ測定から得られた炭素原子の数比率の値（％）を、ＸＰＳ（Ｏ）とは、ＸＰＳ測定から得られた酸素原子の数比率の値（％）を、ＸＰＳ（Ｆ）とは、ＸＰＳ測定から得られたフッ素原子の数比率の値（％）を意味する。
【符号の説明】
【００９１】
１  照明手段
２  撮像手段
３  画像入力手段
４  画像解析手段
５  画像記録手段
６  ガス拡散電極
７  搬送ロール
８  照明手段
９  撮像手段
１０  搬送ロール
１１  搬送ロール
３１  第１のデータ処理手段
３２  第２のデータ処理手段
３３  データ分別手段
Ａ    ガス拡散電極６の長手方向ＭＤ
４１  非マーキング部
４２  マーキング部
【図１】
2019028078.tif 000005
【図２】
2019028078.tif 000006
【図３】
2019028078.tif 000007
【図４】
2019028078.tif 000008